(57)【要約】 【課題】  トナー表面に露出している離型剤を除去するとともに、定着性、クリーニング性および帯電性に優れたトナーおよびその製造方法を提供する。【解決手段】  アルカン処理前のトナー粒子１ａは、少なくとも結着樹脂２、着色剤（不図示）および離型剤３を含み、結着樹脂２中に離型剤３が均一な分散径で分散している。このようなアルカン処理前のトナー粒子１ａを直鎖型アルカン処理すると、トナー粒子１ａ表面に露出していて、表面からの深さが７００ｎｍ以下の領域に存在する離型剤３は、直鎖型アルカンに溶出し除去され、アルカン処理後のトナー１ｂが得られる。【選択図】      図１
2008241747.tif 000002
【特許請求の範囲】
【請求項１】
少なくとも、結着樹脂、着色剤および離型剤を含むトナーであって、
トナー表面からの深さが７００ｎｍ以下の領域に存在する前記離型剤が、直鎖型アルカン中に溶出することによって除去されていることを特徴とするトナー。
【請求項２】
前記直鎖型アルカンが、ｎ−ヘキサンおよびｎ−ヘプタンから選ばれるいずれか１つ以上であることを特徴とする請求項１に記載のトナー。
【請求項３】
前記離型剤が、パラフィン系ワックスであることを特徴とする請求項１または２に記載のトナー。
【請求項４】
前記結着樹脂が、ポリエステルおよびポリエステル−ビニル系ハイブリッド樹脂を含むことを特徴とする請求項１〜３のいずれか１つに記載のトナー。
【請求項５】
請求項１〜４のいずれか１つに記載のトナーを製造するトナーの製造方法であって、
少なくとも結着樹脂、着色剤および離型剤を混合する前混合工程と、
前混合して得られる混合物を溶融混練する溶融混練工程と、
溶融混練して得られる混練物を粉砕し分級する粉砕工程と、
粉砕し分級して得られる粉砕物を前記直鎖型アルカン中で処理して、前記粉砕物に含まれる前記離型剤を溶出させるアルカン処理工程とを含むことを特徴とするトナーの製造方法。
【請求項６】
前記アルカン処理工程で、超音波を照射することによって、前記粉砕物に含まれる前記離型剤を溶出させることを特徴とする請求項５に記載のトナーの製造方法。
【請求項７】
前記アルカン処理工程で、前記直鎖型アルカン１００重量部中に、前記粉砕物を１重量部以上１０重量部以下添加して、前記粉砕物に含まれる前記離型剤を溶出させることを特徴とする請求項５または６に記載のトナーの製造方法。
【発明の詳細な説明】
【技術分野】
【０００１】
本発明は、トナーおよびその製造方法に関する。
【背景技術】
【０００２】
高速化および省エネ化の流れに伴い、シャープメルト性の高い低温定着トナーが求められている。このようなトナーは定着ローラとの親和性が高く、定着時に定着ローラにオフセットしやすい傾向にあるため、トナーに離型剤を添加することによって、定着ローラから剥離しやすくしている。定着ローラからの離型性を満足させるために、トナーへの離型剤添加量は増加傾向にある。しかし離型剤添加量が多くなると、混練粉砕法によるトナー製法においては、トナー中の離型剤が粉砕界面となる確率が高く、離型剤の分布および分散の状態が最適な状態に制御されずに、離型剤として一般的に使用されているワックスがトナー表面に高濃度で露出し、トナーの粉体流動性や熱的凝集性が悪化してしまうため、トナーを実際に使用する際にブロッキング、フィルミングおよび融着等の問題が発生する。
【０００３】
こうした離型剤含有トナーの欠点を克服するために、離型剤をトナー中にカプセル化したトナーにより、トナー表面に露出する離型剤などの低分子量成分の割合を低減し、ブロッキングやフィルミングといった問題を抑えることが可能であるが、結着樹脂等の材料選択性が低いことや、カプセル化工程の制御が難しく、所望の被覆状態を得ることは困難であった。そこで従来から、トナー表面に露出した離型剤を除去することにより、上記のような問題を解決する試みがなされてきた。
【０００４】
第１の従来の技術では、離型剤を重合性単量体１００重量部に対して１０〜４０重量部含有する懸濁重合によるトナー製法において、重合工程終了後に表面改質液を添加してトナー表面の離型剤を除去することにより、主に高温高湿下での耐久性が著しく改善されたトナーを得ることができる。表面改質液とは、界面活性剤、有機酸、有機酸塩、脂肪族アミン誘導体、水溶性有機溶剤、水酸化カリウム、リン酸、純水を組み合わせたものである（特許文献１参照）。
【０００５】
第２の従来の技術では、超臨界流体および亜臨界流体（臨界温度が低い二酸化炭素等が好ましい）の少なくともいずれかを用いて、トナー表面の離型剤を除去することにより、低温定着性、離型性、耐ブロッキング性などに優れ、かつ高温高湿下における耐久性が高いトナーを得ることができる（特許文献２参照）。
【０００６】
【特許文献１】特開平７−１２８９０８号公報
【特許文献２】特開２００５−２６６６２１号公報
【発明の開示】
【発明が解決しようとする課題】
【０００７】
第１の従来の技術では、離型剤として低温溶融のワックスを多量に含有し、トナー最表面層におけるワックス存在比が５重量％以上である重合トナーについて、トナー表面成分中における離型剤の存在比を５重量％未満にし、高温高湿下での耐久性向上を図ることができるが、ワックス除去に伴うトナー表面への凹部形成によるクリーニング性向上の効果までは得られない。
【０００８】
第２の従来の技術では、加熱加圧下において超臨界流体や亜臨界流体で処理するために、大がかりな製造装置が必要となり、コストアップにもつながる。またトナー表面だけではなく、その内部まで離型剤が除去されるおそれがあるため、トナーの定着性能を確保することができない。
【０００９】
本発明の目的は、上記の従来の問題点を解決して、トナー表面に露出している離型剤を除去するとともに、定着性、クリーニング性および帯電性に優れたトナーおよびその製造方法を提供することにある。
【課題を解決するための手段】
【００１０】
本発明は、少なくとも、結着樹脂、着色剤および離型剤を含むトナーであって、
トナー表面からの深さが７００ｎｍ以下の領域に存在する前記離型剤が、直鎖型アルカン中に溶出することによって除去されていることを特徴とするトナーである。
【００１１】
また本発明は、前記直鎖型アルカンが、ｎ−ヘキサンおよびｎ−ヘプタンから選ばれるいずれか１つ以上であることを特徴とする。
【００１２】
また本発明は、前記離型剤が、パラフィン系ワックスであることを特徴とする。
また本発明は、前記結着樹脂が、ポリエステルおよびポリエステル−ビニル系ハイブリッド樹脂を含むことを特徴とする。
【００１３】
また本発明は、前記トナーを製造するトナーの製造方法であって、
少なくとも結着樹脂、着色剤および離型剤を混合する前混合工程と、
前混合して得られる混合物を溶融混練する溶融混練工程と、
溶融混練して得られる混練物を粉砕し分級する粉砕工程と、
粉砕し分級して得られる粉砕物を前記直鎖型アルカン中で処理して、前記粉砕物に含まれる前記離型剤を溶出させるアルカン処理工程とを含むことを特徴とするトナーの製造方法である。
【００１４】
また本発明は、前記アルカン処理工程で、超音波を照射することによって、前記粉砕物に含まれる前記離型剤を溶出させることを特徴とする。
【００１５】
また本発明は、前記アルカン処理工程で、前記直鎖型アルカン１００重量部中に、前記粉砕物を１重量部以上１０重量部以下添加して、前記粉砕物に含まれる前記離型剤を溶出させることを特徴とする。
【発明の効果】
【００１６】
本発明によれば、トナーは、少なくとも、結着樹脂、着色剤および離型剤を含み、トナー表面からの深さが７００ｎｍ以下の領域（以下「トナー表層」という場合もある）に存在する離型剤が、直鎖型アルカン中に溶出することによって除去されている。トナー表面に露出した離型剤を直鎖型アルカンで溶出させ、トナー表層における離型剤を除去することにより、一成分現像方式のトナー規制ブレードへのトナーの融着や、感光体のクリーニングブレードに対する融着や、感光体や中間転写体にフィルミングなどが発生しない。また長期に比較的高温で保存されたトナーであっても、トナー表面に離型剤が存在しないため良好な流動性を維持できるので、トナーの配管詰りや補給不良が発生しない。
【００１７】
また離型剤の除去に伴いトナー表面に適度な凹凸が形成されるため、小粒径で円形度の高いトナーであってもクリーニング不良を招かない。また現像器内のキャリア表面に付着した外添剤をその凹凸の窪みによって掻きとることが出来るので、キャリアのトナーに対する帯電付与能力低下を防止することができる。
【００１８】
さらにトナー内部の離型剤は除去されずに残存するので、記録媒体に定着させる加熱ローラに対する離型性を確保することができる。
【００１９】
また本発明によれば、前記離型剤を溶出させる直鎖型アルカンは、ｎ−ヘキサンおよびｎ−ヘプタンから選ばれるいずれか１つ以上である。低極性溶媒であるｎ−ヘキサンおよびｎ−ヘプタンを用いることによって、極性の小さい離型剤を溶出させることができ、トナー表層の離型剤を効率よく除去することができる。
【００２０】
また本発明によれば、離型剤が、パラフィン系ワックスである。低極性溶媒である直鎖型アルカンには、極性の小さいパラフィン系ワックスが溶出しやすく、トナー表層の離型剤を効率よく除去することができる。
【００２１】
また本発明によれば、結着樹脂が、ポリエステルおよびポリエステル−ビニル系ハイブリッド樹脂を含む。結着樹脂がハイブリッド樹脂を含むことによって、これを介してポリエステルと離型剤との相溶性が改善され、結着樹脂中の離型剤の均一分散性が向上する。本来ポリエステルと離型剤とは相溶性が悪いので、ポリエステル中に離型剤を均一に分散させることは困難である。これに対して離型剤との相溶性が比較的高いビニル系共重合ユニットと、ポリエステルとの相溶性が高いポリエステルユニットとを含むハイブリッド樹脂をトナー用結着樹脂として用いることによって、トナー中の離型剤の分散性を向上させることができ、離型剤がトナー表面に露出することを防止することができる。またポリエステルとハイブリッド樹脂とを含む結着樹脂は、ハイブリッド樹脂を単独で用いる場合に比べて光沢性が高く、色再現性が良好であり、低温定着性に優れる。またポリエステルとハイブリッド樹脂とを含む結着樹脂は、耐高温オフセット性、製造時における粉砕性にも優れる。
【００２２】
また本発明によれば、前記効果を有するトナーを、前混合工程と、溶融混練工程と、粉砕工程と、アルカン処理工程とを含む製造方法によって得ることができる。前混合工程では、少なくとも結着樹脂と、着色剤と、離型剤とを混合する。溶融混練工程では、前混合工程で得られる混合物を溶融混練する。粉砕工程では、溶融混練工程で得られる溶融混練物の固化物を粉砕して粉砕物を得る。アルカン処理工程では、粉砕工程で得られる粉砕物を直鎖型アルカン中で処理して、粉砕物に含まれる離型剤を溶出させて除去し、トナーを得る。
【００２３】
粉砕法により製造されたトナーは粉砕時に離型剤が粉砕界面となりやすく、表面に離型剤が露出しやすい。そのため、離型剤の効果が得られやすい反面、感光体表面のフィルミングや、クリーニングブレードへの融着や、トナーの保存安定性の低下や、キャリア表面の離型剤汚染が発生しやすい。粉砕法で製造されたトナーを直鎖型アルカンで処理することでこのような問題の原因であるトナー表層の離型剤を除去して、良好な離型性を保ちつつ上記不具合を防止することができる。
【００２４】
また本発明によれば、アルカン処理工程で、超音波を照射することによって、粉砕物に含まれる離型剤を溶出させる。直鎖型アルカンによる処理は、未外添のトナーに対して行う。未外添のトナーは流動性が悪く凝集しているため、直鎖型アルカン中に分散しにくい。そこで超音波振動を与えることでトナーの凝集物が解砕され分散が促進されるので離型剤を均一に直鎖型アルカンに溶出させることができる。また、溶出した離型剤をトナーから拡散遊離させるのでトナー表層に離型剤が残留することも無くなる。
【００２５】
また本発明によれば、アルカン処理工程で、直鎖型アルカン１００重量部中に、粉砕物を１重量部以上１０重量部以下添加して、粉砕物に含まれる離型剤を溶出させる。直鎖型アルカンの量はトナーを分散するに十分な容積が必要であり、直鎖型アルカン１００重量部中に、粉砕物を１重量部以上１０重量部以下の添加であれば、スターラー等により十分分散が可能である。粉砕物の添加量が１０重量部を超えると、分散不良が起こりやすく効率よく離型剤除去が行えない。逆に粉砕物の添加量が１重量部未満では、トナー粒子は十分分散するが、直鎖型アルカンの量が過剰になるので効率が低下し、好ましくない。
【発明を実施するための最良の形態】
【００２６】
本発明のトナーは、少なくとも、結着樹脂、着色剤および離型剤を含み、トナー表面からの深さが７００ｎｍ以下の領域に存在する離型剤が、直鎖型アルカン中に溶出することによって除去されている。トナー表面に露出した離型剤を直鎖型アルカンで溶出させ、トナー表層における離型剤を除去することにより、一成分現像方式のトナー規制ブレードへのトナーの融着や、感光体のクリーニングブレードに対する融着や、感光体や中間転写体にフィルミングなどが発生しない。また長期に比較的高温で保存されたトナーであっても、トナー表面に離型剤が存在しないため良好な流動性を維持できるので、トナーの配管詰りや補給不良が発生しない。
【００２７】
また離型剤の除去に伴いトナー表面に適度な凹凸が形成されるため、小粒径で円形度の高いトナーであってもクリーニング不良を招かない。また現像器内のキャリア表面に付着した外添剤をその凹凸の窪みによって掻きとることが出来るので、キャリアのトナーに対する帯電付与能力低下を防止することができる。
【００２８】
さらにトナー内部の離型剤は除去されずに残存するので、記録媒体に定着させる加熱ローラに対する離型性を確保することができる。
【００２９】
図１は、本発明のトナーの一例を模式的に示す断面図である。図１（ａ）は、直鎖型アルカン処理を行う前のトナー粒子１ａであり、図１（ｂ）は、直鎖型アルカン処理を行った後の本発明のトナー１ｂである。アルカン処理前のトナー粒子１ａは、少なくとも結着樹脂２、着色剤（不図示）および離型剤３を含み、結着樹脂２中に離型剤３が均一な分散径で分散している。このようなアルカン処理前のトナー粒子１ａをアルカン処理すると、トナー粒子１ａ表面に露出している離型剤３は、直鎖型アルカンに溶出し除去され、アルカン処理後のトナー１ｂが得られる。
【００３０】
離型剤３は複数のドメインを形成して、アルカン処理前のトナー粒子１ａ中に分散している。離型剤３であるワックスのドメイン（以下「ワックスドメイン」という）とは、結着樹脂２の割合が高い連続相の領域であるマトリクス中に、結着樹脂２の割合が低く離型剤３の割合が高い閉じた界面を有する島状の相のことである。ワックスドメインの平均最長径が７００ｎｍであるので、アルカン処理前のトナー粒子１ａ表面に露出している離型剤３を直鎖型アルカンに溶出させて除去することによって形成される凹部の深さは、最大でトナー１ｂ表面からの深さが７００ｎｍである。つまり本発明のトナー１ｂ表面からの深さが７００ｎｍ以下の領域における離型剤が除去されることになる。
【００３１】
トナーに含まれる離型剤を溶出させる直鎖型アルカンは、ｎ−ヘキサンおよびｎ−ヘプタンから選ばれるいずれか１つ以上である。低極性溶媒であるｎ−ヘキサンおよびｎ−ヘプタンを用いることによって、極性の小さい離型剤を溶出させることができ、トナー表層の離型剤を効率よく除去することができる。
【００３２】
トナーに含まれる離型剤は、パラフィン系ワックスである。低極性溶媒である直鎖型アルカンには、極性の小さいパラフィン系ワックスが溶出しやすく、トナー表層の離型剤を効率よく除去することができる。
【００３３】
トナーに含まれる結着樹脂は、ポリエステルおよびポリエステル−ビニル系ハイブリッド樹脂を含む。結着樹脂がハイブリッド樹脂を含むことによって、これを介してポリエステルと離型剤との相溶性が改善され、結着樹脂中の離型剤の均一分散性が向上する。本来ポリエステルと離型剤とは相溶性が悪いので、ポリエステル中に離型剤を均一に分散させることは困難である。これに対して離型剤との相溶性が比較的高いビニル系共重合ユニットと、ポリエステルとの相溶性が高いポリエステルユニットとを含むハイブリッド樹脂をトナー用結着樹脂として用いることによって、トナー中の離型剤の分散性を向上させることができ、離型剤がトナー表面に露出することを防止することができる。またポリエステルとハイブリッド樹脂とを含む結着樹脂は、ハイブリッド樹脂を単独で用いる場合に比べて光沢性が高く、色再現性が良好であり、低温定着性に優れる。またポリエステルとハイブリッド樹脂とを含む結着樹脂は、耐高温オフセット性、製造時における粉砕性にも優れる。
【００３４】
図２は、本発明の実施の一形態であるトナーの製造方法の手順を示す工程図である。本実施の形態におけるトナーの製造方法は、ステップｓ１の前混合工程と、ステップｓ２の溶融混練工程と、ステップｓ３の粉砕工程と、ステップｓ４のアルカン処理工程とを含む。
【００３５】
〈前混合工程〉
ステップｓ１の前混合工程では、結着樹脂と、着色剤と、離型剤とを混合する。本発明のトナーには、結着樹脂、着色剤および離型剤が必須の成分として含まれ、さらに帯電制御剤などのトナー添加剤を含有させてもよい。
【００３６】
本発明に用いられる結着樹脂は、ポリエステルおよびポリエステル−ビニル系ハイブリッド樹脂を含むことが好ましい。ポリエステル−ビニル系ハイブリッド樹脂とは、ポリエステルユニットとビニル系共重合体ユニットとが化学的に結合した樹脂である。ハイブリッド樹脂としては、ブロック共重合体およびグラフト共重合体のいずれもが使用可能である。ハイブリッド樹脂の製造方法としては、ポリエステルモノマーと、ビニル系モノマーと、ポリエステルモノマーおよびビニル系モノマーの両モノマーと反応し得る両反応性モノマーとの存在下において、同一反応容器中で縮重合反応と付加重合反応とを同時に行う方法、または縮重合反応と付加重合反応とをそれぞれ独立に行う方法が挙げられるけれども、特に限定されることなく公知の方法を使用できる。
【００３７】
本発明で使用されるポリエステルおよびハイブリッド樹脂中のポリエステルユニットとしては、具体的に、下記の多価アルコールと多価カルボン酸成分とから合成することができる。多価アルコール成分としては、エチレングリコール、１，２−プロピレングリコール、１，３−プロピレングリコール、１，４−ブタンジオール、２，３−ブタンジオール、ジエチレングリコール、トリエチレングリコール、１，５−ペンタンジオール、１，６−へキサンジオール、ネオペンチレングリコール、１，４−シクロヘキサンジメタノール、ジプロピレングリコール、ポリエチレングリコール、ポリプロピレングリコール、ビスフェノールＡ、水素添加ビスフェノールＡ、ポリオキシエチレン化ビスフェノールＡ、ポリオキシプロピレン化ビスフェノールＡなどのビスフェノールＡアルキレンオキサイド付加物などの２価アルコールを挙げることができる。
【００３８】
またポリマーを非線状化するために３価以上の多価アルコールを使用することができる。３価以上のアルコール成分としては、グリセリン、ソルビトール、１，２，３，６−へキサンテトラオール、１，４−ソルビタン、ペンタエリスリトール、１，２，４−ブタントリオール、１，２，５−ペンタントリオール、２−メチルプロパントリオール、２−メチル−１，２，４−ブタントリオール、トリメチロールエタン、トリメチロールプロパン、１，３，５−トリヒドロキシメチルベンゼンなどが挙げられる。
【００３９】
また多価カルボン酸成分としては、たとえば、マレイン酸、フマル酸、メサコン酸、シトラコン酸、イタコン酸、グルタコン酸、フタル酸、テレフタル酸、イソフタル酸、シクロへキサンジカルボン酸、マロン酸、コハク酸、アジピン酸、セバシン酸、グルタル酸、アルキルコハク酸（たとえば、ｎ−オクチルコハク酸、ｎ−ドデセニルコハク酸）などの２塩基性カルボン酸、それらの酸無水物およびアルキルエステルが挙げられる。
【００４０】
またハイブリッド樹脂中のビニル系共重合体ユニットとしては、従来公知のものが使用可能であるけれども、粉砕性、帯電特性などを考慮すると、スチレン系モノマー、アクリル酸エステルモノマーもしくはメタクリル酸エステルモノマーを構成単位とすることが好ましい。スチレン系モノマーとしては、スチレン、ｏ−メチルスチレン、ｍ−メチルスチレン、ｐ−メチルスチレン、α−メチルスチレン、ｐ−エチルスチレン、２，４−ジメチルスチレン、ｐ−ｎ−ブチルスチレン、ｐ−ｔｅｒ−ブチルスチレン、ｐ−ｎ−ヘキシルスチレン、ｐ−ｎ−オクチルスチレン、ｐ−ｎ−ドデシルメチレン、ｐ−メトキシスチレン、ｐ−フェニルスチレン、ｐ−クロルスチレン、３，４−ジクロルスチレンなどが挙げられる。アクリル酸エステルモノマーもしくはメタクリル酸エステルモノマーとしては、アクリル酸メチル、アクリル酸エチル、アクリル酸プロピル、アクリル酸ｎ−ブチル、アクリル酸イソブチル、アクリル酸ｎ−オクチル、アクリル酸ドデシル、アクリル酸２−エチルヘキシル、アクリル酸ステアリル、メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸ステアリルなどのアクリル酸またはメタクリル酸のアルキルエステル、アクリル酸２−クロルエチル、アクリル酸フェニル、α−クロルアクリル酸メチル、メタクリル酸フェニル、メタクリル酸ジメチルアミノエチル、メタクリル酸ジエチルアミノエチル、メタクリル酸２−ヒドロキシエチル、メタクリル酸グリシジル、ビスグリシジルメタクリレート、ポリエチレングリコールジメタクリレート、メタクリロキシエチルホスフェートなどが挙げられる。これらの中でも特にアクリル酸エチル、アクリル酸プロピル、アクリル酸ブチル、メタクリル酸メチル、メクタリル酸エチル、メタクリル酸プロピル、メタクリル酸ブチルなどが好ましい。
【００４１】
両反応性モノマーとしては、フマル酸、マレイン酸、シトラコン酸、イタコン酸、アクリル酸、メタクリル酸エステル類などが挙げられる。これらのうちフマル酸、マレイン酸、シトラコン酸、イタコン酸は、ポリエステルおよびハイブリッド樹脂の多価カルボン酸成分としても使用される。またこれらのうちメタクリル酸エステル類は、ハイブリッド樹脂のメタクリル酸エステルモノマーとしても使用される。
【００４２】
結着樹脂中におけるポリエステルとハイブリッド樹脂との比率は、３：１〜１０：１であることが好ましい。ポリエステルとハイブリッド樹脂との比率を上記範囲に設定することによって、ポリエステルの有する光沢性、色再現性および低温定着性と、ハイブリッド樹脂の有する離型剤との相溶性、耐高温オフセット性、および粉砕性とを同時に達成することができる。
【００４３】
着色剤としては、トナー用途に常用される有機系染料、有機系顔料、無機系染料、無機系顔料などを使用できる。
【００４４】
黒色の着色剤としては、たとえば、カーボンブラック、酸化銅、二酸化マンガン、アニリンブラック、活性炭、非磁性フェライト、磁性フェライトおよびマグネタイトなどが挙げられる。
【００４５】
黄色の着色剤としては、たとえば、黄鉛、亜鉛黄、カドミウムイエロー、黄色酸化鉄、ミネラルファストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８などが挙げられる。
【００４６】
橙色の着色剤としては、たとえば、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ、Ｃ．Ｉ．ピグメントオレンジ３１、Ｃ．Ｉ．ピグメントオレンジ４３などが挙げられる。
【００４７】
赤色の着色剤としては、たとえば、ベンガラ、カドミウムレッド、鉛丹、硫化水銀、カドミウム、パーマネントレッド４Ｒ、リソールレッド、ピラゾロンレッド、ウオッチングレッド、カルシウム塩、レーキレッドＣ、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２などが挙げられる。
【００４８】
紫色の着色剤としては、たとえば、マンガン紫、ファストバイオレットＢ、メチルバイオレットレーキなどが挙げられる。
【００４９】
青色の着色剤としては、たとえば、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０などが挙げられる。
【００５０】
緑色の着色剤としては、たとえば、クロムグリーン、酸化クロム、ピクメントグリーンＢ、マイカライトグリーンレーキ、ファイナルイエローグリーンＧ、Ｃ．Ｉ．ピグメントグリーン７などが挙げられる。
【００５１】
白色の着色剤としては、たとえば、亜鉛華、酸化チタン、アンチモン白、硫化亜鉛などの化合物が挙げられる。
【００５２】
着色剤は１種を単独で使用でき、または２種以上の異なる色のものを併用できる。また同色であっても、２種以上を併用できる。
【００５３】
着色剤は、マスターバッチとして使用されることが好ましい。着色剤のマスターバッチは、ポリエステル樹脂と着色剤とを混練することによって製造することができる。ポリエステル樹脂と着色剤との使用割合は特に制限されないけれども、好ましくはポリエステル樹脂１００重量部に対して３０重量部以上１００重量部以下である。マスターバッチは、たとえば粒径２〜３ｍｍ程度に造粒されて用いられる。
【００５４】
着色剤のトナー母体中での含有量は特に制限されないけれども、好ましくはトナー粒子全量の２重量％以上８重量％以下である。マスターバッチを用いる場合、前記含有量はマスターバッチ量ではなく、トナー母体中に含まれる着色剤自体の量である。したがってマスターバッチを用いる場合、トナー母体中に含まれる着色剤の含有量が前記範囲になるように、マスターバッチの使用量を調整することが好ましい。着色剤の含有量は、各色で同じ含有量としてもよく、色ごとに異なる含有量としてもよい。着色剤を前記範囲で用いることによって、十分な画像濃度を有し、透明性および発色性が高く画像品位に優れる良好な画像を形成することができる。
【００５５】
離型剤としてはワックスが用いられ、たとえば、パラフィン系ワックスおよびその誘導体、ならびにマイクロクリスタリンワックスおよびその誘導体などの石油系ワックス、フィッシャートロプシュワックスおよびその誘導体、ポリオレフィンワックスおよびその誘導体、低分子ポリプロピレンワックスおよびその誘導体、ならびにポリオレフィン系重合体ワックスおよびその誘導体などの炭化水素系合成ワックス、ライスワックスおよびその誘導体、キャンデリラワックスおよびその誘導体、木蝋などの植物系ワックス、蜜蝋、鯨蝋などの動物系ワックス、脂肪酸アミドなどの油脂系合成ワックス、長鎖カルボン酸およびその誘導体、長鎖アルコールおよびその誘導体、シリコーン系重合体、高級脂肪酸などが挙げられるが、均一分散性および微分散性の面からは、パラフィン系ワックスが好ましい。また低極性溶媒である直鎖型アルカンへの溶解度の面からは、極性の小さいパラフィン系ワックス、木蝋、蜜蝋などが好ましい。特にパラフィン系ワックスが好ましい。これによってトナー表層の離型剤を効率よく除去することができる。
【００５６】
また離型剤の融点としては、示差走査熱量測定において、離型剤の融解由来の吸熱ピークのピーク温度が５０〜１００℃の範囲にあることが好ましい。離型剤の融点が上記範囲であると、耐高温オフセット性を確保することができる。
【００５７】
離型剤の使用量は特に制限されず広い範囲から適宜選択できるけれども、トナー粒子全量の１．５重量％以上８．０重量％以下の割合で含まれることが好ましい。離型剤が１．５重量％未満であると、定着手段として用いられる加熱ローラに対する離型性を発揮することができず、加熱ローラにトナーが付着する高温オフセットが発生するおそれがある。離型剤が８．０重量％を超えると、感光体表面に離型剤の薄い膜を形成するフィルミングが発生するおそれがある。離型剤をトナー粒子全量の１．５重量％以上８．０重量％以下とすることによって、フィルミングおよび高温オフセットの発生を防止することができる。
【００５８】
トナー原料には、結着樹脂、着色剤および離型剤の他に、帯電制御剤などの添加剤が含有されてもよい。帯電制御剤としては、正電荷制御用または負電荷制御用の公知の帯電制御剤を使用できる。帯電制御剤の添加によって、トナーの摩擦帯電量を好適にすることができる。正電荷制御用の帯電制御剤としては、たとえば、ニグロシン染料、塩基性染料、四級アンモニウム塩、四級ホスホニウム塩、アミノピリン、ピリミジン化合物、多核ポリアミノ化合物、アミノシラン、ニグロシン染料およびその誘導体、トリフェニルメタン誘導体、グアニジン塩、およびアミジン塩などが挙げられる。負電荷制御用の帯電制御剤としては、たとえば、オイルブラックおよびスピロンブラックなどの油溶性染料、含金属アゾ化合物、アゾ錯体染料、ナフテン酸金属塩、サリチル酸およびその誘導体の金属錯体および金属塩（金属はクロム、亜鉛、ジルコニウムなど）、ホウ素化合物、脂肪酸石鹸、長鎖アルキルカルボン酸塩、ならびに樹脂酸石鹸などが挙げられる。帯電制御剤は１種を単独で使用でき、または２種以上を併用できる。帯電制御剤の使用量は特に制限されず広い範囲から適宜選択できるけれども、好ましくはトナー粒子全量の０．１重量％以上３重量％以下である。
【００５９】
ステップｓ１の前混合工程では、上記のような結着樹脂と、着色剤と、離型剤と、必要に応じて用いられる帯電制御剤とを、混合機を用いて乾式混合する。
【００６０】
混合機としては公知のものを使用でき、たとえば、ヘンシェルミキサ（商品名、三井鉱山株式会社製）、スーパーミキサ（商品名、株式会社カワタ製）、メカノミル（商品名、岡田精工株式会社製）などのヘンシェルタイプの混合装置、オングミル（商品名、ホソカワミクロン株式会社製）、ハイブリダイゼーションシステム（商品名、株式会社奈良機械製作所製）、コスモシステム（商品名、川崎重工業株式会社製）などが挙げられる。混合機によるトナー粒子原料の混合が十分に行われると、ステップｓ２の溶融混練工程に移る。
【００６１】
〈溶融混練工程〉
ステップｓ２の溶融混練工程では、前混合工程で得られた混合物と、前混合工程で得られた混合物が少なくとも１回以上溶融混練された予備混練物とを含む混練対象物を溶融混練する。
【００６２】
予備混練物としては、たとえば後述のステップｓ３における粉砕工程での粉砕および分級によって発生し、トナー粒子として用いることが困難であるたとえば粒径２μｍ以下の微粉を用いることができる。
【００６３】
予備混練物は、トナー原料を含む混合物が少なくとも１回以上溶融混練されてなる。したがって、予備混練物中にはハイブリッド樹脂のビニル系共重合ユニットが均一に分散され、このビニル系共重合ユニットと混合物中のビニル系共重合ユニットとの相互作用によって、混練対象物中にビニル系共重合ユニットを効率よく分散させることが可能となる。これによって、ビニル系共重合ユニットとの相溶性が高い離型剤を混練対象物中に分散させることが容易となり、離型剤の分散径を小径化することができる。予備混練物は、ステップｓ１の前混合工程にてトナー原料とともに混合されることが好ましい。
【００６４】
溶融混練工程では、前混合工程で得られた混合物と、前混合工程で得られた混合物が少なくとも１回以上溶融混練された予備混練物とを含む混練対象物を、結着樹脂の軟化点以上、熱分解温度未満の温度に加熱して溶融混練する。これによって、結着樹脂が軟化され、結着樹脂中に着色剤、離型剤などが分散される。溶融混練時における具体的な加熱温度は、たとえば８０℃以上２００℃以下、好ましくは１００℃以上１５０℃以下程度である。
【００６５】
溶融混練には、ニーダ、二軸押出機、二本ロールミル、三本ロールミル、ラボブラストミルなどの混練機を用いることができ、このような混練機としては、たとえば、ＴＥＭ−１００Ｂ（商品名、東芝機械株式会社製）、ＰＣＭ−６５／８７、ＰＣＭ−３０（以上いずれも商品名、株式会社池貝製）などの１軸または２軸のエクストルーダ、ニーデックス（商品名、三井鉱山株式会社製）などのオープンロール方式の混練機などが挙げられる。溶融混練は、複数の混練機を用いて行っても構わない。混練対象物の溶融混練が十分に行われると、ステップｓ３の粉砕工程に移る。
【００６６】
〈粉砕工程〉
ステップｓ３の粉砕工程では、溶融混練工程で得られた溶融混練物の固化物を粉砕してトナー粒子を得る。ステップｓ２の溶融混練工程で得られた溶融混練物は、たとえば冷却されて固化される。溶融混練物の固化物は、ハンマーミルまたはカッターミルなどによって、１００μｍ〜５ｍｍ程度の粒径を有する粗粉砕物に粉砕された後、このような粗粉砕物を、たとえば超音速ジェット気流を利用して粉砕するジェット式粉砕機または高速で回転する回転子（ロータ）と固定子（ライナー）との間に形成される空間に粗粉砕物を導入して粉砕する衝撃式粉砕機などを用いて溶融混練物の固化物を所望の粒径にまで粉砕し、トナー粒子を得る。
【００６７】
また粉砕機による粉砕後、トナー粒子から微粉を除去するために、分級が行われる。除去された微粉は、前述のステップｓ２において、予備混練物として用いられる。
【００６８】
粉砕および分級は、トナー粒子の体積平均粒径が３μｍ以上１５μｍ以下となるように行う。特に高画質画像を得るためには、トナー粒子の体積平均粒径を３μｍ以上９μｍ以下とすることが好ましく、さらに画質の向上を図るためには、トナー粒子の体積平均粒径を５μｍ以上８μｍ以下とすることが好ましい。トナー粒子の体積平均粒径が３μｍ未満であると、トナーの粒径が小さくなり過ぎ、高帯電化および低流動化が起こるおそれがある。この高帯電化および低流動化が発生すると、感光体にトナーを安定して供給することができなくなり、地肌かぶりおよび画像濃度の低下などが発生するおそれがある。トナー粒子の体積平均粒径が１５μｍを超えると、トナーの粒径が大きいので、高精細な画像を得ることができない。またトナーの粒径が大きくなることによって比表面積が減少し、トナーの帯電量が小さくなる。トナーの帯電量が小さくなると、トナーが感光体に安定して供給されず、トナー飛散による機内汚染が発生するおそれがある。粉砕工程においてトナー粒子が得られると、ステップｓ４のアルカン処理工程に移る。
【００６９】
〈アルカン処理工程〉
ステップｓ４のアルカン処理工程では、粉砕工程で得られたトナー粒子をアルカン処理する。アルカン処理としては、たとえばトナー粒子を直鎖型アルカン中に投入し、トナー粒子に含まれる離型剤を直鎖型アルカン中に溶出させる。このように離型剤を除去した後常温で乾燥させて、本発明のトナーが得られる。
【００７０】
図３は、アルカン処理工程を説明する概略図である。容器４にたとえばｎ−ヘキサンなどのアルカン溶液５と攪拌子６とを入れ、攪拌子６で攪拌しながら、トナー粒子１ａを入れ、さらに攪拌して、トナー粒子１ａ表面に露出している離型剤３を除去する。その後分散液をろ過吸引器７によって吸引ろ過し、ろ過フィルター８上に残った沈殿物９を乾燥させて、トナー１ｂを得る。
【００７１】
離型剤を溶出させる溶媒として、低極性溶媒である直鎖型アルカンが用いられ、直鎖型アルカンの炭素数は６以上とすることが好ましい。炭素数が６未満であると、沸点が室温に近くなり超音波振動を加えて使用するなどすると、急激に揮発してしまい、離型剤の溶出が抑制されてしまう。また、炭素数は６以上であれば特に限定されるものではない。
【００７２】
直鎖型アルカンは、特にｎ−ヘキサンおよびｎ−ヘプタンから選ばれるいずれか１つ以上とすることが好ましい。低極性溶媒であるｎ−ヘキサンおよびｎ−ヘプタンから選ばれるいずれか１つ以上を用いることによって、極性の小さい離型剤を溶媒に溶出させることができ、トナー表層の離型剤を効率よく除去することができる。たとえば溶媒として、ｎ−ヘキサンまたはｎ−ヘプタンを単独で用いてもよいし、ｎ−ヘキサンおよびｎ−ヘプタンの混合溶媒としてもよい。
【００７３】
アルカン処理工程では、直鎖型アルカン１００重量部中に、トナー粒子を１重量部以上１０重量部以下添加して、トナー粒子に含まれる離型剤を溶出させる。直鎖型アルカンの量はトナーを分散するに十分な容積が必要であり、直鎖型アルカン１００重量部中に、トナー粒子を１重量部以上１０重量部以下の添加であれば、スターラー等により十分分散が可能である。
【００７４】
たとえばｎ−ヘキサンに対するパラフィン系ワックスの溶解度は最も低いものでも室温で２０ｇ／１００ｇである。トナーの一般的な離型剤含有率は１０重量％以下であるので、２００ｇのトナーに含まれている離型剤を１００ｇのｎ−ヘキサンで溶出できることになる。実質的にはｎ−ヘキサンの量はトナーを分散するに十分な容積が必要であるので、一般的なトナーのかさ密度０．３ｇ／ｃｍ３とｎ−ヘキサンの密度０．６５９ｇ／ｃｍ３とから、ｎ−ヘキサン１００重量部に対するトナー１０重量部の容積比は、およそ１／５であるので、スターラー等により十分分散が可能である。トナー粒子の量が１０重量部を超えると、分散不良が起こりやすく効率よく離型剤除去が行えない。逆にトナー粒子の量が１重量部未満では、トナー粒子は十分分散するが、直鎖型アルカンの量が過剰になるので効率が低下し、好ましくない。
【００７５】
アルカン処理工程では、超音波を照射することが好ましい。超音波を照射することによって、トナー粒子に含まれる離型剤をより効率よく除去することができる。直鎖型アルカンによる処理は、未外添のトナーに対して行う。未外添のトナーは流動性が悪く凝集しているため、直鎖型アルカン中に分散しにくい。そこで超音波振動を与えることでトナーの凝集物が解砕され分散が促進されるので離型剤を均一に直鎖型アルカンに溶出させることができる。また、溶出した離型剤をトナーから拡散遊離させるのでトナー表層に離型剤が残留することも無くなる。
【００７６】
またトナー粒子を直鎖型アルカン中に投入してから、分散液をろ過するまでのアルカン処理時間は、好ましくは１秒以上３０秒以下である。離型剤は直鎖型アルカン中に投入されると速やかに直鎖型アルカン中に溶出する。アルカン処理時間が１秒未満では、離型剤が十分に直鎖型アルカンに溶出せず、３０秒を超えると、溶出する離型剤の量は変わらないので効率が低下する。
【００７７】
このようにトナー粒子がアルカン処理されることによって、トナー表層に存在する離型剤が除去されるので、一成分現像方式のトナー規制ブレードへのトナーの融着や、感光体のクリーニングブレードに対する融着や、感光体や中間転写体にフィルミングなどが発生しない。また長期に比較的高温で保存されたトナーであっても、トナー表面に離型剤が存在しないため良好な流動性を維持でき、トナーの配管詰りや補給不良が発生しない。
【００７８】
また離型剤の除去に伴いトナー表面に適度な凹凸が形成されるため、小粒径で円形度の高いトナーであってもクリーニング不良を招かない。また現像器内のキャリア表面に付着した外添剤をその窪みによって掻きとることが出来るので、キャリアのトナーに対する帯電付与能力低下を防止することができる。
【００７９】
さらにトナー内部の離型剤は除去されずに残存するので、トナーの、記録媒体に定着させる加熱ローラに対する離型性を確保することができる。
【００８０】
以上のようにして得られた本発明のトナーには、流動性を向上させるための流動性向上剤を外添してもよい。流動性向上剤としては、公知のものが使用でき、たとえば、酸化ケイ素、酸化チタン、炭化ケイ素、酸化アルミニウム、炭酸カルシウム、チタン酸バリウム、チタン酸ストロンチウム、ステアリン酸金属塩粒子、フッ素系樹脂粒子、アクリル系樹脂粒子などが挙げられる。流動性向上剤は、１種を単独で使用することができ、または２種以上を併用できる。流動性向上剤の使用量は特に制限されないけれども、好ましくは、トナー１００重量部に対して０．１〜３．０重量部である。
【００８１】
本発明のトナーは、それ自体で１成分現像剤として用いることも可能であるが、キャリアと混合して２成分現像剤として用いることもできる。キャリアとしては特に制限されず、この分野で常用されるものを使用できる。キャリアとしては、公知の磁性粒子を使用できる。磁性粒子の具体例としては、たとえば、鉄、フェライト、マグネタイトなどの金属、これらの金属とアルミニウム、鉛などの金属との合金などが挙げられる。これらの中でも、フェライトが好ましい。
【００８２】
また、磁性粒子に樹脂を被覆したもの、樹脂中に磁性粒子を分散させたもの（樹脂分散型キャリア）などをキャリアとして用いてもよい。磁性粒子に被覆する樹脂としては特に制限はないけれども、たとえば、オレフィン系樹脂、スチレン系樹脂、スチレン−アクリル系樹脂、シリコーン系樹脂、エステル系樹脂、フッ素含有重合体系樹脂などが挙げられる。また、樹脂分散型キャリアのための樹脂としても特に制限されないが、たとえば、スチレンアクリル樹脂、ポリエステル樹脂、フッ素系樹脂、フェノール樹脂などが挙げられる。２成分現像剤におけるトナーとキャリアとの使用割合は特に制限されず、トナーおよびキャリアの種類に応じて適宜選択できるけれども、樹脂被覆キャリア（密度５〜８ｇ／ｃｍ２）に例をとれば、現像剤中に、トナーが現像剤全量の２〜３０重量％、好ましくは２〜２０重量％含まれるように、トナーを用いればよい。本発明の２成分現像剤において、トナーによるキャリアの被覆率が４０〜８０％であることが好ましい。
【００８３】
（実施例）
以下に実施例および比較例を挙げ、本発明を具体的に説明するが、本発明はその要旨を越えない限り、特に限定されるものではない。以下において、「部」および「％」は特に断らない限りそれぞれ「重量部」および「重量％」を意味する。実施例および比較例における離型剤の融点、トナーの体積平均粒径、離型剤の平均分散径は、以下のようにして測定した。
【００８４】
［離型剤の融点］
示差走査熱量計（商品名：ＤＳＣ２２０、セイコー電子工業株式会社製）を用い、試料１ｇを温度２０℃から昇温速度毎分１０℃で１５０℃まで昇温させ、次いで１５０℃から２０℃に急冷させる操作を２回繰返し、ＤＳＣ曲線を測定した。２回目の操作で測定されるＤＳＣ曲線の融解に相当する吸熱ピークの頂点の温度を離型剤の融点として求めた。
【００８５】
［トナーの体積平均粒径］
１００ｍＬビーカーに、塩化ナトリウム（１級）の１％水溶液（電解液）を２０ｍＬ入れ、これにアルキルベンゼンスルホン酸塩（分散剤）０．５ｍＬおよびトナー試料３ｍｇを順次添加し、５分間超音波分散した。これに全量が１００ｍＬになるように塩化ナトリウム（１級）の１％水溶液を添加し、再度５分間超音波分散したものを測定用試料とした。この測定用試料について、コールターカウンターＴＡ−ＩＩＩ（商品名、コールター社製）を用い、アパーチャー径１００μｍ、測定対象粒径が個数基準で２〜４０μｍの条件下に測定を行い、体積平均粒径を算出した。
【００８６】
［離型剤の平均分散径］
粉砕工程後であってアルカン処理工程前のトナー粒子を常温硬化性のエポキシ樹脂に包埋して得られた固化物を、ダイヤモンド歯を備えるミクロトームを用い、約１００μｍ厚みに超薄切片化し、四酸化ルテニウムによって染色した後、透過型電子顕微鏡（ＴＥＭ、商品名：Ｈ−８１００、株式会社日立製作所社製）によって２００００倍でトナーの断面観察を行うことによって、ワックスドメインの分散状態および最長径を確認した。１つのトナー粒子につき１０個のワックスドメインの最長径を測定し、さらにトナー粒子１００個について測定したワックスドメインの最長径の個数平均値を、離型剤の平均分散径とした。
【００８７】
〈ポリエステル−ビニル系ハイブリッド樹脂の製造例〉
付加重合反応モノマーとしてスチレン１５ｍｏｌ、メタクリル酸ブチル５ｍｏｌ、重合開始剤としてｔ-ブチルハイドロパーオキサイド０．２ｍｏｌを滴下漏斗に入れ、付加重合、縮重合両反応性モノマーとしてフマル酸：１５ｍｏｌ、縮重合反応モノマーとして無水トリメリット酸：５ｍｏｌ、ビスフェノールＡ（２，２）プロピレンオキサイド：５ｍｏｌ、ビスフェノールＡ（２，２）エチレンオキサイド：４ｍｏｌ、エステル化触媒としてジブチルスズオキシド６ｍｏｌをステンレス撹拌棒、流下式コンデンサー、窒素ガス導入管および温度計を装備したフラスコに入れ、窒素雰囲気下にて１４０℃で撹拌しつつ、滴下漏斗から付加重合系原料をあらかじめ混合したものを５時間かけて滴下した。終了後１３０℃に保ったまま６時間熟成した後、２３０℃に昇温して反応して、ポリエステル−ビニル系ハイブリッド樹脂を得た。
【００８８】
（実施例１）
［トナー粒子作製工程］
ポリエステル（商品名：ハイマー、三洋化成株式会社製）            ７０．２％
ポリエステル−ビニル系ハイブリッド樹脂                          １４．９％
離型剤（商品名：ＨＮＰ−１０、日本精鑞株式会社製、融点７５℃）    ８．６％
着色剤（Ｃ．Ｉ．ピグメントレッド１２２）                          ４．５％
帯電制御剤（商品名：ＴＮ−１０５、保土ヶ谷化学工業株式会社製）    １．８％
【００８９】
上記配合割合のトナー原料４５ｋｇを、ヘンシェルミキサ（商品名：ＦＭミキサ、三井鉱山株式会社製）によって１０分間混合し、この原料混合物を、オープンロール型連続混連機（商品名：ＭＯＳ３２０−１８００、三井鉱山株式会社製）で溶融混練した。このときのオープンロールの設定条件は、加熱ロールの供給側温度が１４０℃、排出側温度が７０℃、冷却ロールの供給側温度が８０℃、排出側温度が１５℃であった。加熱ロールおよび冷却ロールとしては、ともに直径が３２０ｍｍ、有効長が１５５０ｍｍであるロールを用い、供給側および排出側におけるロール間ギャップをいずれも０．３ｍｍとした。加熱ロールの回転数を７５ｒｐｍ、冷却ロールの回転数を６５ｒｐｍとし、トナー原料の供給量を３０ｋｇ／ｈとした。このようにして得られた混練物を室温まで冷却した後、カッターミル（商品名：ＶＭ−１６、オリエント株式会社製）で粗粉砕した。続いて、粗粉砕によって得られた粗粉砕物をカウンタージェットミルによって微粉砕した後、ロータリー式分級機によって過粉砕トナーを分級除去し、体積平均粒径が７．０μｍであるトナー粒子を作製した。
【００９０】
［アルカン処理工程］
２Ｌビーカーにｎ−ヘキサン（キシダ化学株式会社製）１４２５ｇと攪拌子を入れ、スターラーで攪拌しながら、トナー粒子作製工程で得られた、トナー粒子７５ｇを入れ、１０秒攪拌して、トナー表面に露出している離型剤を除去した。トナー粒子の体積平均粒径は５〜７μｍであった。その後分散液を吸引ろ過し、ろ紙上に残ったトナーを３５℃／５％ＲＨの恒温恒湿槽内で乾燥させて、実施例１のトナーを得た。用いたろ紙（ＡＤＶＡＮＴＥＣ社製）は、材質ポリテトラフルオロエチレン（略称ＰＴＦＥ）、メッシュ径０．２μｍであった。
【００９１】
（実施例２）
アルカン処理工程以外は、実施例１と同様にして、実施例２のトナーを得た。
【００９２】
［アルカン処理工程］
２Ｌビーカーにｎ−ヘキサン（キシダ化学株式会社製）１４２５ｇと攪拌子を入れ、スターラーで攪拌しながら、トナー粒子作製工程で得られた、トナー粒子７５ｇを入れ、ビーカー内に超音波振動棒を浸して２８ｋＨｚで振動させながら１０秒攪拌して、トナー表面に露出している離型剤を除去した。トナー粒子の体積平均粒径は７μｍであった。その後分散液を吸引ろ過し、ろ紙上に残ったトナーを３５℃／５％ＲＨの恒温恒湿槽内で乾燥させて、実施例２のトナーを得た。用いたろ紙（ＡＤＶＡＮＴＥＣ社製）は、材質ポリテトラフルオロエチレン（略称ＰＴＦＥ）、メッシュ径０．２μｍであった。
【００９３】
（実施例３）
アルカン処理工程以外は、実施例１と同様にして、実施例３のトナーを得た。
【００９４】
［アルカン処理工程］
２Ｌビーカーにｎ−ヘプタン（キシダ化学株式会社製）１４２５ｇと攪拌子を入れ、スターラーで攪拌しながら、トナー粒子作製工程で得られた、トナー粒子７５ｇを入れ、ビーカー内に超音波振動棒を浸して２８ｋＨｚで振動させながら１０秒攪拌して、トナー表面に露出している離型剤を除去した。トナー粒子の体積平均粒径は７μｍであった。その後分散液を吸引ろ過し、ろ紙上に残ったトナーを３５℃／５％ＲＨの恒温恒湿槽内で乾燥させて、実施例２のトナーを得た。用いたろ紙（ＡＤＶＡＮＴＥＣ社製）は、材質ポリテトラフルオロエチレン（略称ＰＴＦＥ）、メッシュ径０．２μｍであった。
【００９５】
（比較例１）
ポリエステル（商品名：ハイマー、三洋化成株式会社製）            ６９．０％
ポリエステル−ビニル系ハイブリッド樹脂                          １４．６％
離型剤（商品名：ＨＮＰ−１０、日本精鑞株式会社製、融点７５℃）    ８．６％
着色剤（Ｃ．Ｉ．ピグメントレッド１２２）                          ６．０％
帯電制御剤（商品名：ＴＮ−１０５、保土ヶ谷化学工業株式会社製）    １．８％
【００９６】
上記配合割合のトナー原料を用いたことおよびアルカン処理を行わなかったこと以外は実施例１と同様にして、比較例１のトナーを得た。
【００９７】
（比較例２）
ポリエステル（商品名：ハイマー、三洋化成株式会社製）            ７０．２％
ポリエステル−ビニル系ハイブリッド樹脂                          １４．９％
離型剤（商品名：ＨＮＰ−１０、日本精鑞株式会社製、融点７５℃）    ８．６％
着色剤（Ｃ．Ｉ．ピグメントレッド１２２）                          ４．５％
帯電制御剤（商品名：ＴＮ−１０５、保土ヶ谷化学工業株式会社製）    １．８％
【００９８】
上記配合割合のトナー原料を用いたことおよびアルカン処理を行わなかったこと以外は実施例１と同様にして、比較例２のトナーを得た。
【００９９】
（比較例３）
ポリエステル（商品名：ハイマー、三洋化成株式会社製）              ７１．０％
ポリエステル−ビニル系ハイブリッド樹脂                            １５．１％
離型剤（商品名：ＨＮＰ−１０、日本精鑞株式会社製、融点７５℃）      ８．６％
着色剤（Ｃ．Ｉ．ピグメントレッド１２２）                            ３．５％
帯電制御剤（商品名：ＴＮ−１０５、保土ヶ谷化学工業株式会社製）      １．８％
【０１００】
上記配合割合のトナー原料を用いたことおよびアルカン処理を行わなかったこと以外は実施例１と同様にして、比較例３のトナーを得た。
【０１０１】
（比較例４）
ポリエステル（商品名：ハイマー、三洋化成株式会社製）            ７０．２％
ポリエステル−ビニル系ハイブリッド樹脂                          １４．９％
離型剤（商品名：Ｓ−１００、横関油脂工業株式会社製、融点８０℃）  ８．６％
着色剤（Ｃ．Ｉ．ピグメントレッド１２２）                          ４．５％
帯電制御剤（商品名：ＴＮ−１０５、保土ヶ谷化学工業株式会社製）    １．８％
【０１０２】
上記配合割合のトナー原料を用いたこと以外は実施例１と同様にして、比較例４のトナーを得た。なお用いた離型剤（商品名：Ｓ−１００）は精製ライスワックスである。
【０１０３】
以上のようにして作製した実施例および比較例のトナーに対して、離型剤残存率を算出した。また耐ブロッキング性、フィルミング、耐高温オフセットおよび帯電安定性についての評価を行った。
【０１０４】
〔離型剤残存率〕
離型剤１ｇについて、示差走査熱量分析を行い、得られたＤＳＣ曲線から、離型剤の融解ピークの面積Ｓ１を求めた。また、トナー粒子１ｇについて、示差走査熱量分析を行い、得られたＤＳＣ曲線から、離型剤の融解ピークに相当する融解ピークの面積Ｓ２を求めた。測定結果から、下記式（１）に基づいて、トナー粒子中の離型剤含有率Ｗ１（％）を算出した。
Ｗ１＝（Ｓ２／Ｓ１）×１００                                    …（１）
【０１０５】
算出されたトナー粒子中の離型剤含有率Ｗ１（％）と、トナー原料中の離型剤含有率Ｗ０（％）とから、下記式（２）に基づいて、トナー原料中の離型剤の重量に対するトナー粒子中の離型剤の重量の比率である離型剤残存率（％）を算出した。
（離型剤残存率）＝（Ｗ１／Ｗ０）×１００                        …（２）
【０１０６】
〔耐ブロッキング性〕
トナー５ｇを容量１００ｃｃのビーカーに入れ、温度５０℃の乾燥器中に２４時間静置した。次に静置後のトナーの凝集度を、パウダーテスター（ホソカワミクロン株式会社製）の振動ふるい機を用いて測定し、耐ブロッキング性の評価を行った。測定方法としては、振動台に上から１００、２００、４００メッシュのふるいの順に重ねてセットし、１００メッシュのふるい上に先の試料を加え、振動台への印加電圧が１５Ｖになるように設定し、その際の振動台の振幅が０．５ｍｍの範囲に入るように調整し、約１５秒間振動を加え、その後、各ふるい上に残ったトナーの凝集物の重量を測定し下式によりトナーの凝集度を得た。トナーの凝集度は、静置前のトナーと２４時間静置後のトナーとにおいてそれぞれ算出し、静置前後の凝集度の変化率をもとに、次のようにして評価した。
凝集度＝（１００メッシュふるい上の試料重量×１
２００メッシュふるい上の試料重量×０．６
＋４００メッシュふるい上の試料重量×０．２）／投入量×１００（％）
静置前後の凝集度の変化率
＝（静置前の凝集度−２４時間静置後の凝集度）／静置前の凝集度
◎：非常に良好。凝集度の変化率が０％以上１０％以下。
○：良好。凝集度の変化率が１０％より大きく２０％以下。
△：実使用可。凝集度の変化率が２０％より大きく３０％以下。
×：実使用不可。凝集度の変化率が３０％より大きい。
【０１０７】
実施例および比較例で得られたトナー５重量部と、フェライトキャリア（体積平均粒径４５μｍ）９５部とを、Ｖ型混合機（商品名：Ｖ−５、株式会社特寿工作所製）にて２０分間混合して得られた２成分現像剤を市販複写機（商品名：ＡＲ−Ｃ２８０、シャープ株式会社製、２成分現像剤使用の画像形成装置）に充填し、下記の実機性能について評価した。
【０１０８】
〔フィルミング〕
画像面積率５％のチャートを連続１０万枚印字後の感光体および形成画像を目視で観察し、フィルミングの有無を評価した。
◎：フィルミングの発生が全く認められない。
○：付着物痕跡僅かに有り。画像への影響なし。
△：付着物痕跡有り。画像への影響なし。
×：フィルミング発生および画像への影響有り。
【０１０９】
〔耐高温オフセット性〕
画像形成装置の定着温度を変化させ、高温オフセット発生温度を求めた。
◎：非常に良好。高温オフセット発生温度が２１０℃以上。
○：良好。高温オフセット発生温度が２００℃以上２１０℃未満。
△：実使用可。高温オフセット発生温度が１９０℃以上２００℃未満。
×：実使用不可。高温オフセット発生温度が１９０℃未満。
【０１１０】
〔帯電安定性〕
画像面積率５％チャートを連続１０万枚印字し、そのときの初期帯電量に対する帯電量の変化を評価した。帯電量は現像剤１ｇを計量し、ブローオフ法によって算出した。この算出結果から、次のようにして評価を行った。
◎：非常に良好。帯電量の変化が０μＣ／ｇ以上３μＣ／ｇ未満。
○：良好。帯電量の変化が３μＣ／ｇ以上５μＣ／ｇ未満。
△：実使用可。帯電量の変化が５μＣ／ｇ以上１０μＣ／ｇ未満。
×：実使用不可。帯電量の変化が１０μＣ／ｇ以上。
【０１１１】
〔総合評価〕
◎：非常に良好。評価結果すべて◎である。
○：良好。評価結果に△および×がなく、○を含む。
△：実使用可。評価結果に×がなく、△が１つ以上ある。
×：実使用不可。評価結果に×がある。
実施例および比較例の結果を表１に示す。
【０１１２】
【表１】
2008241747.tif 000003
【０１１３】
表１に示すように、本発明の実施例１〜３で作製したトナーは、アルカン処理によりトナー表面に露出している離型剤が無いので、表面離型剤の離脱、ブリードがなく、耐刷時においてトナー凝集が発生しにくく、また帯電量がより安定推移し、長期にわたり高画質を達成することができた。
【０１１４】
実施例２はおよび３、アルカン処理を行うときにビーカー内に超音波振動棒を浸水させて２８ＫＨｚで振動させながら攪拌を行ったため、実施例１よりも、さらにトナー表面の離型剤をより確実に除去することができた。またトナー粒子製造時に離脱して単体で存在している大きな離型剤を溶出させることが出来るので、トナー粒子中の離脱離型剤を著しく減少させるため、フィルミングを完全に防止できたと考えられる。
【０１１５】
比較例１は、最終的なトナー粒子中に実施例１，２と同程度の離型剤を含むように材料中離型剤量を調整して作製したトナーである。分級までの製造工程は、実施例１，２と同様であるが、アルカン処理を行っていない。そのためトナー表面に露出している離型剤があり、耐高温オフセット以外の評価項目全てで性能が悪化した。
【０１１６】
比較例２は、比較例１よりも離型剤が少ない処方で作製したトナーである。離型剤量が減ったことで耐ブロッキング、フィルミング、帯電安定性で性能が向上したが、実施例１，２には及ばない。また耐高温オフセット性能は比較例１よりも悪化した。
【０１１７】
比較例３は、比較例２よりもさらに離型剤量を減らした処方で作製したトナーである。耐ブロッキング性、フィルミングの評価項目では性能が向上したが、耐オフセット性能は著しく悪化してしまい実使用不可であった。
【０１１８】
比較例４で用いたライスワックスは、パラフィン系ワックスに比べて、アルカンに溶解しにくいため、トナー表面に露出している離型剤が溶出せずに残存し、全ての評価項目で性能が悪化した。
【０１１９】
アルカン処理時間を３０秒〜１０分まで５段階で実験を行い、離型剤残存率を算出したところ、処理時間によらず離型剤残存率は同じで、離型剤残存率は６７〜７０％であった。これは、アルカン処理によって除去される離型剤は表面に露出しているものに限られることを示している。また離型剤の平均最長分散径が７００ｎｍであることから、トナー表面からの深さが７００ｎｍ以上の領域には、未処理トナーと同様に離型剤が存在していることを示す。このようにアルカン処理時間は特に限定されるものではない。
【図面の簡単な説明】
【０１２０】
【図１】本発明のトナーの一例を模式的に示す断面図である。
【図２】本発明の実施の一形態であるトナーの製造方法の手順を示す工程図である。
【図３】アルカン処理工程を説明する概略図である。
【符号の説明】
【０１２１】
１ａ  トナー粒子
１ｂ  トナー
２  結着樹脂
３  離型剤
４  容器
５  アルカン溶液
６  攪拌子
７  ろ過吸引器
８  ろ過フィルター
９  沈殿物
【図１】
2008241747.tif 000004
【図２】
2008241747.tif 000005
【図３】
2008241747.tif 000006